(57)【要約】      （修正有）【課題】感光性樹脂層とカバーフィルムとの剥離不具合のない感光性フィルムロールを提供し、この感光性フィルムロールをタッチパネル用電極の保護膜形成に用いる保護膜形成用感光性フィルムロールを提供する。【解決手段】ベースフィルム上に感光性樹脂層を備え、感光性樹脂層上にはカバーフィルムを有する感光性フィルムを巻芯にロール状に巻き取ってなる巻き取り体側面の感光性樹脂層を活性光線で露光量１ｍＪ／ｃｍ２以下で露光してなる感光性フィルムロール。【選択図】図６
2019191491.tif 000002
【特許請求の範囲】
【請求項１】
ベースフィルム上に感光性樹脂層を備え、感光性樹脂層上にはカバーフィルムを有する感光性フィルムを巻芯にロール状に巻き取ってなる巻き取り体側面の感光性樹脂層を活性光線で露光量１ｍＪ／ｃｍ２以下で露光してなることを特徴とする感光性フィルムロール。
【請求項２】
活性光線が、紫外線である請求項１に記載の感光性フィルムロール。
【請求項３】
前記感光性樹脂層は、（ａ）バインダーポリマー、（ｂ）光重合性化合物、（ｃ）光重合開始剤を含有する請求項１又は請求項２に記載の感光性フィルムロール。
【請求項４】
請求項１〜３のいずれか一項に記載の感光性フィルムロールをタッチパネル用電極の保護膜形成に用いる保護膜形成用感光性フィルムロール。
【発明の詳細な説明】
【技術分野】
【０００１】
本発明は、感光性フィルムロールと、それを用いたタッチパネル用電極の保護膜形成用感光性フィルムロールに関する。
【背景技術】
【０００２】
パソコン、テレビ等の大型電子機器からカーナビゲーション、携帯電話、電子辞書等の小型電子機器、ＯＡ・ＦＡ機器等の表示機器などには液晶表示素子又はタッチパネル（タッチセンサー）が用いられている。これらの液晶表示素子又はタッチパネルには透明導電電極材からなる電極が設けられている。透明導電電極材としては、酸化インジウムスズ（Ｉｎｄｉｕｍ−Ｔｉｎ−Ｏｘｉｄｅ：ＩＴＯ）、酸化インジウム又は酸化スズが知られている。これらの材料は高い可視光透過率を示すことから液晶表示素子用基板等に用いる電極材として主流になっている。
【０００３】
タッチパネルはすでに各種の方式が実用化されている。近年、静電容量方式のタッチパネルの利用が進んでいる。静電容量方式タッチパネルでは、導電体である指先がタッチ入力面に接触すると、指先と導電膜との間で静電容量が結合し、コンデンサを形成する。このため、静電容量方式タッチパネルは、指先の接触位置における電荷の変化を捉えることによって、その座標を検出している。
【０００４】
特に、投影型静電容量方式のタッチパネルは、指先の多点検出が可能なため、複雑な指示を行うことができるという良好な操作性を備える。その操作性の良さから、携帯電話、携帯型音楽プレーヤといった小型の表示装置を有する機器における表示面上の入力装置として、投影型静電容量方式のタッチパネルの利用が進んでいる。
【０００５】
一般に、投影型静電容量方式のタッチパネルでは、Ｘ軸とＹ軸とによる２次元座標を表現するために、複数のＸ電極と、当該Ｘ電極に直交する複数のＹ電極とが、２層構造を形成している。これらの電極としてはＩＴＯが用いられる。
【０００６】
ところで、タッチパネルの額縁領域はタッチ位置を検出できない領域であるから、その額縁領域の面積を狭くすることが製品価値を向上させるための重要な要素である。額縁領域には、タッチ位置の検出信号を伝えるために、金属配線が必要となるが、額縁面積の狭小化を図るためには、金属配線の幅を狭くする必要がある。一般的には金属配線には、銅が使用される。
【０００７】
しかしながら、上述のようなタッチパネルにおいては、指先に接触される際に水分、塩分等の腐食成分がセンシング領域から内部に侵入することがある。タッチパネルの内部に腐食成分が侵入すると、金属配線が腐食し、電極と駆動用回路との間の電気抵抗の増加、又は、断線のおそれがあった。
【０００８】
金属配線の腐食を防ぐために、金属上に絶縁層を形成した静電容量方式の投影型タッチパネルが開示されている（例えば、特許文献１）。このタッチパネルでは、二酸化ケイ素層をプラズマ化学気相成長法（プラズマＣＶＤ法）で金属上に形成し、金属の腐食を防いでいる。しかしながら、この手法はプラズマＣＶＤ法を用いるため、高温処理が必要となり基材が限定される、製造コストが高くなる等の問題があった。
【０００９】
ところで、必要な箇所にレジスト膜を設ける方法として、所定の基材上に感光性樹脂組成物からなる感光層を設けて感光性フィルムロールにし、この感光層を露光及び現像する方法が知られている（例えば、特許文献１〜３）。
【先行技術文献】
【特許文献】
【００１０】
【特許文献１】特開平７−２５３６６６号公報
【特許文献２】特開２００５−９９６４７号公報
【特許文献３】特開平１１−１３３６１７号公報
【発明の概要】
【発明が解決しようとする課題】
【００１１】
カバーフィルム、感光性樹脂層、ベースフィルムの３層構成からなる感光性フィルムをロール品で保管したところ、経時で感光性樹脂層とカバーフィルムとの密着力が上がり、カバーフィルムがうまく剥がれず剥離不具合が発生する。
本発明は、感光性樹脂層とカバーフィルムとの剥離不具合のない感光性フィルムロールを提供するとともに、この感光性フィルムロールをタッチパネル用電極の保護膜形成に用いるタッチパネル用電極の保護膜形成用感光性フィルムロールを提供する。
【課題を解決するための手段】
【００１２】
感光性樹脂層とカバーフィルムの密着力が上がる原因は水分であることが分かり、水分は感光性フィルムのロール側面から浸入しやすい。
上記課題を解決する為、感光性フィルムロールの側面を露光し硬化させることで、側面から浸入する水分を防ぎ、感光性樹脂層とカバーフィルムとの密着力上昇を抑え剥離不具合が改善できた。
本発明は、〔１〕  ベースフィルム上に感光性樹脂層を備え、感光性樹脂層上にはカバーフィルムを有する感光性フィルムを巻芯にロール状に巻き取ってなる巻き取り体側面の感光性樹脂層を活性光線で露光量１ｍＪ／ｃｍ２以下で露光してなることを特徴とする感光性フィルムロールに関する。
また、本発明は、〔２〕  活性光線が、紫外線である上記〔１〕に記載の感光性フィルムロールに関する。
また、本発明は、〔３〕  前記感光性樹脂層は、（ａ）バインダーポリマー、（ｂ）光重合性化合物、（ｃ）光重合開始剤を含有する上記〔１〕又は〔２〕に記載の感光性フィルムロールに関する。
さらに、本発明は、〔４〕  上記〔１〕〜〔３〕のいずれか一項に記載の感光性フィルムロールをタッチパネル用電極の保護膜形成に用いる保護膜形成用感光性フィルムロールに関する。
【発明の効果】
【００１３】
本発明によれば、感光性フィルムロールの側面を露光し硬化させることで、側面から浸入する水分を防ぎ、感光性樹脂層とカバーフィルムとの密着力上昇を抑え剥離不具合を改善することができた。
【図面の簡単な説明】
【００１４】
【図１】本発明で用いる感光性フィルムを示す模式断面図である。
【図２】本発明のタッチパネル用電極の保護膜形成に係る樹脂硬化膜パターンの形成方法の一実施形態を説明するための模式断面図である。
【図３】静電容量式のタッチパネルの一例を示す模式上面図である。
【図４】静電容量式のタッチパネルの別の例を示す模式上面図である。
【図５】（ａ）は、図３に示されるＣ部分のＶ−Ｖ線に沿った部分断面図であり、（ｂ）は、別の態様を示す部分断面図である。
【図６】本発明の感光性フィルムロールの側面露光を示す概略斜視図である。
【発明を実施するための形態】
【００１５】
以下、本発明を実施するための形態について詳細に説明する。ただし、本発明は以下の実施形態に限定されるものではない。
本明細書において（メタ）アクリル酸とは、アクリル酸及びそれに対応するメタクリル酸の少なくとも一方を意味する。また、（メタ）アクリレート等の他の類似表現についても同様である。
【００１６】
本発明で用いる感光性フィルムは、（ａ）バインダーポリマー、（ｂ）光重合性化合物、（ｃ）光重合開始剤を含有する、感光性樹脂組成物から形成される。
【００１７】
（ａ）バインダーポリマーとしては、従来公知のものが特に制限無く使用できるが、アクリル樹脂が好ましい。アクリル樹脂は、例えば、（メタ）アクリル酸又は（メタ）アクリル酸エステルをラジカル重合させることにより製造することができる。
【００１８】
（メタ）アクリル酸エステルとしては、（メタ）アクリル酸アルキルエステル、（メタ）アクリル酸アリールエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート等が挙げられる。
【００１９】
（メタ）アクリル酸アルキルエステルとしては、（メタ）アクリル酸メチル、（メタ）アクリル酸エチル、（メタ）アクリル酸ブチル等が挙げられる。（メタ）アクリル酸アリールエステルとしては、（メタ）アクリル酸ベンジル等が挙げられる。また、上記アクリル樹脂は、スチレンに基づく構造単位を含んでもよい。
【００２０】
（ａ）バインダーポリマーは、アルカリ現像性をより良好にする観点から、カルボキシル基を有することが好ましい。このようなバインダーポリマーを得るための、カルボキシル基を有する重合性単量体としては、上述したような（メタ）アクリル酸等が挙げられる。
【００２１】
（ａ）バインダーポリマーが有するカルボキシル基の比率は、バインダーポリマーを得るために使用する全重合性単量体に対するカルボキシル基を有する重合性単量体の割合として、１０〜５０質量％であることが好ましく、１２〜４０質量％であることがより好ましく、１５〜３０質量％であることがさらに好ましく、１５〜２５質量％であることが特に好ましい。アルカリ現像性に優れる点では、１０質量％以上であることが好ましく、アルカリ耐性に優れる点では、５０質量％以下であることが好ましい。
【００２２】
（ａ）成分であるバインダーポリマーの重量平均分子量は、１００００〜２０００００であることが好ましいが、解像度の見地から、１５０００〜１５００００であることがより好ましく、３００００〜１５００００であることがさらに好ましく、３００００〜１０００００であることが特に好ましい。１００００未満では、現像時に硬化膜のアルカリ耐性が低いため密着性が低下する場合があり、２０００００を超えると、現像時に未露光部の現像性が低くなり良好なパターンが得られづらくなる場合がある。
なお、本明細書における重量平均分子量は、ゲルパーミエーションクロマトグラフィー法（ＧＰＣ）により測定され、標準ポリスチレンを用いて作成した検量線により換算された値である。
【００２３】
（ｂ）成分である光重合性化合物としては、エチレン性不飽和基を有する光重合性化合物を用いることができる。
【００２４】
エチレン性不飽和基を有する光重合性化合物としては、例えば、一官能ビニルモノマー、二官能ビニルモノマー、及び、少なくとも３つの重合可能なエチレン性不飽和基を有する多官能ビニルモノマーが挙げられる。
【００２５】
一官能ビニルモノマーとしては、上記した（メタ）アクリル酸、（メタ）アクリル酸アルキルエステル、それらと共重合可能なモノマー等が挙げられる。
【００２６】
二官能ビニルモノマーとしては、ポリエチレングリコールジ（メタ）アクリレート、トリメチロールプロパンジ（メタ）アクリレート、ポリプロピレングリコールジ（メタ）アクリレート、２，２−ビス（４−（メタ）アクリロキシポリエトキシフェニル）プロパン）、ビスフェノールＡジグリシジルエーテルジ（メタ）アクリレート等が挙げられる。
【００２７】
少なくとも３つの重合可能なエチレン性不飽和基を有する多官能ビニルモノマーとしては、トリメチロールプロパントリ（メタ）アクリレート、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレート等の、多価アルコールにα，β−不飽和カルボン酸を反応させて得られる化合物；トリメチロールプロパントリグリシジルエーテルトリアクリレート等の、グリシジル基含有化合物にα，β−不飽和カルボン酸を付加して得られる化合物などが挙げられる。
【００２８】
（ａ）成分の含有量は、（ａ）成分及び（ｂ）成分の総量１００質量部に対して４０〜８０質量部であることが好ましく、５０〜７０質量部であることがより好ましい。この含有量が４０質量部以上であれば、塗膜性に優れ、ロール状に巻き取った際に、エッジフュージョン（樹脂がフィルム端部から染み出すこと）を防ぐことができる。８０質量部以下であれば、高感度となり、硬化膜の機械強度を向上させることができる。
【００２９】
（ｂ）成分の含有量は、（ａ）成分及び（ｂ）成分の総量１００質量部に対して２０〜６０質量部であることが好ましく、３０〜５０質量部であることがより好ましい。この含有量が２０質量部以上であれば、高感度となり、機械強度を強くすることができる。６０質量部以下であれば、塗膜性に優れ、ロール状に巻き取った際に、エッジフュージョンが起こることを防ぐことができる。
【００３０】
（ｃ）成分である光重合開始剤としては、従来公知のものを特に制限無く用いることができる。具体的には、芳香族ケトン、オキシムエステル化合物、ホスフィンオキサイド化合物、ベンジル誘導体、２，４，５−トリアリールイミダゾール二量体、アクリジン誘導体、Ｎ−フェニルグリシン、Ｎ−フェニルグリシン誘導体、クマリン系化合物、オキサゾール系化合物等が挙げられる。
【００３１】
これらの中でも、薄膜（例えば、１０μｍ以下の厚さ）としたときのパターン形成能に優れ、透明性に優れたパターンを形成し易い点で、オキシムエステル化合物又はホスフィンオキサイド化合物が好ましい。
【００３２】
オキシムエステル化合物としては、１−［４−（フェニルチオ）フェニル］−１，２−オクタンジオン２−（Ｏ−ベンゾイルオキシム）］、１−［９−エチル−６−（２−メチルベンゾイル）−９Ｈ−カルバゾール−３−イル］エタノン１−（Ｏ−アセチルオキシム）等が挙げられる。ホスフィンオキサイド化合物としては、２，４，６−トリメチルベンゾイル−ジフェニル−ホスフィンオキサイド等が挙げられる。
【００３３】
（ｃ）成分の含有量は、（ａ）成分及び（ｂ）成分の総量１００質量部に対して０．１〜１０質量部であることが好ましく、０．２〜５質量部であることがより好ましく、１〜５質量部であることがさらに好ましい。この含有量が０．１質量部以上であれば、感度を充分に高めることができる。１０質量部以下であれば、露光の際に組成物の表面での吸収が増大して内部の光硬化が不充分となることを防ぐことができる。
【００３４】
本発明で用いる感光性樹脂層には、上記の（ａ）、（ｂ）、（ｃ）成分以外に必要に応じて、マラカイトグリーン、ビクトリアピュアブルー、ブリリアントグリーン、及びメチルバイオレット等の染料、ロイコクリスタルバイオレット、ジフェニルアミン、ベンジルアミン、トリフェニルアミン、ジエチルアニリン及びｏ−クロロアニリン等の光発色剤、熱発色防止剤、ｐ−トルエンスルホンアミド等の可塑剤、顔料、充填剤、消泡剤、難燃剤、安定剤、密着性付与剤、レベリング剤、剥離促進剤、酸化防止剤、香料、イメージング剤、熱架橋剤などを、（ａ）成分及び（ｂ）成分の固形分総量１００質量部に対して各々０．０１〜２０質量部程度含有させることができる。これらは単独で又は２種類以上を組み合わせて使用される。
【００３５】
また、本発明で用いる感光性樹脂層を作製するには、必要に応じて有機溶剤の少なくとも１種を含むことができる。有機溶剤としては、通常用いられる有機溶剤を特に制限なく用いることができる。具体的には、例えば、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の有機溶剤又はこれらの混合溶剤が挙げられる。これらは１種を単独で又は２種以上を組み合わせて用いることができる。
【００３６】
本発明で用いる感光性樹脂層を作製するには、（ａ）成分と、（ｂ）成分と、（ｃ）成分とを上記有機溶剤に溶解して固形分３０〜６０質量％の溶液（以下、「塗布液」ともいう）として用いることができる。
上記塗布液は、例えば、以下のようにして感光性樹脂層の形成に用いることができる。
例えば、上記塗布液を、後述する重合体フィルム又は金属板等の支持体の表面上に塗布し、乾燥させることにより、感光性樹脂組成物に由来する感光性樹脂層を支持体上に形成することができる。
【００３７】
金属板としては、例えば、銅、銅系合金、ニッケル、クロム、鉄、又はステンレス等の鉄系合金からなる金属板が挙げられ、耐久性をより向上させる見地から、銅、銅系合金、又は鉄系合金からなる金属板であってもよい。
【００３８】
［感光性フィルム］
本実施形態に係る感光性フィルムは、ベースフィルムと、上記ベースフィルム上に上記感光性樹脂組成物を用いて形成された感光性樹脂層と、感光性樹脂層上にはカバーフィルムを備える。本実施形態に係る感光性フィルム１は、図１にその一例の模式断面図を示すように、ベースフィルム１０と、ベースフィルム１０上に形成された上記感光性樹脂組成物に由来する感光性樹脂層２０とを備え、感光性樹脂層上にはカバーフィルム３０の層を備えて構成される。
【００３９】
［ベースフィルム］
上記ベースフィルムとしては、例えば、ポリプロピレン、ポリエチレン、及びポリエチレンテレフタレート等のポリエステルなどの耐熱性及び耐溶剤性を有する重合体フィルムを用いることができる。
上記ベースフィルムの厚みは、１〜１００μｍが好ましく、１〜５０μｍがより好ましく、１〜３０μｍが更に好ましい。ベースフィルムの厚みが１μｍ以上であることで、ベースフィルムを剥離する際にベースフィルムが破れることを抑制できる傾向がある。また、ベースフィルムの厚みが１００μｍ以下であることで、解像性の低下が抑制される傾向がある。
【００４０】
［カバーフィルム］
上記感光性フィルム１は、感光性樹脂層２０のベースフィルム１０に対向する面とは反対側の表面を被覆するカバーフィルム３０を更に備える。
上記カバーフィルムとしては、感光性樹脂層に対する接着力が、ベースフィルムの感光性樹脂層に対する接着力よりも小さいものであることが好ましく、低フィッシュアイのフィルムであることがより好ましい。ここで、「フィッシュアイ」とは、カバーフィルムを構成する材料を熱溶融し、混練、押し出し、２軸延伸するキャスティング法等によりフィルムを製造する際に、フィルム中に取り込まれた材料の異物、未溶解物、酸化劣化物等のものを意味する。すなわち、「低フィッシュアイ」とは、フィルム中の上記異物等が少ないことを意味する。
【００４１】
具体的に、カバーフィルムとしては、ポリプロピレン、ポリエチレン、ポリエチレンテレフタレート等のポリエステルなどの耐熱性及び耐溶剤性を有する重合体フィルムを用いることができる。市販のものとしては、例えば、王子製紙株式会社製アルファンＭＡ−４１０（「アルファン」は登録商標）、Ｅ−２００Ｃ、信越フィルム株式会社製ポリプロピレンフィルム、帝人株式会社製ＰＳ−２５等のＰＳシリーズなどのポリエチレンテレフタレートフィルムが挙げられる。なお、カバーフィルムは上記ベースフィルムと同一のものであってもよい。
【００４２】
カバーフィルムの厚みは、１〜１００μｍが好ましく、５〜５０μｍがより好ましく、５〜３０μｍがさらに好ましく、又は１５〜３０μｍが極めて好ましい。カバーフィルムの厚みが１μｍ以上であることで、カバーフィルムを剥がしながら、感光性樹脂層及びベースフィルムを基板上にラミネートする際、カバーフィルムが破れることを抑制できる傾向がある。また、経済的恩恵を得易い点で、１００μｍ以下であってもよい。
【００４３】
［感光性フィルムの製造方法］
本実施形態に係る感光性フィルムは、例えば、以下のようにして製造することができる。上記感光性樹脂組成物を上記有機溶剤に溶解した塗布液を準備する工程と、上記塗布液をベースフィルム上に塗布して塗布層を形成する工程と、上記塗布層を乾燥して感光性樹脂層を形成する工程と、感光性樹脂層上にカバーフィルムを形成する工程、を含む製造方法で製造することができる。
【００４４】
上記塗布液のベースフィルム上への塗布は、例えば、ロールコート、コンマコート、グラビアコート、エアーナイフコート、ダイコート、バーコート、スプレーコート等を用いる公知の方法で行うことができる。
【００４５】
また、上記塗布層の乾燥は、塗布層から有機溶剤の少なくとも一部を除去することができれば特に制限はないが、７０〜１５０℃で、５〜３０分間乾燥してもよい。乾燥後、感光性樹脂層中の残存有機溶剤量は、後の工程での有機溶剤の拡散を抑制する点から、有機溶剤を除く感光性樹脂組成物の全量を基準として２質量％以下であることが好ましい。
【００４６】
感光性フィルムにおける感光性樹脂層の厚みは、用途により適宜選択することができるが、乾燥後の厚みで１〜２００μｍ、５〜１００μｍが好ましく、１０〜５０μｍがより好ましい。感光性樹脂層の厚みが１μｍ以上であることで、工業的な塗布が容易になり、生産性が向上する傾向がある。また、感光性樹脂層の厚みが２００μｍ以下の場合には、光感度が高く、レジスト底部の光硬化性に優れるため、解像度及びアスペクト比に優れるレジストパターンを形成できる傾向がある。
【００４７】
特に、投影露光方式を用いて感光性樹脂層を露光してレジストパターンを形成する場合、解像度に更に優れる観点から、感光性フィルムにおける感光性樹脂層の厚みは、乾燥後の厚みで３０μｍ未満であってもよく、２５μｍ以下であってもよい。感光性樹脂層の厚みの下限値は、感光性樹脂層を形成できれば特に制限はないが、スループットをより向上させる観点から、乾燥後の厚みで１μｍ以上、５μｍ以上が好ましく、又は７μｍ以上がより好ましい。
【００４８】
本実施形態に係る感光性フィルムは、巻芯にロール状に巻き取って巻き取り体の形態をとる。
ロール状に巻き取る場合、ベースフィルムが外側になるように巻き取ることが好ましい。巻芯としては、ポリエチレン樹脂、ポリプロピレン樹脂、ポリスチレン樹脂、ポリ塩化ビニル樹脂、又はＡＢＳ（アクリロニトリル−ブタジエン−スチレン共重合体）等のプラスチックが挙げられる。
このようにして得られたロール状の感光性フィルムロールの端面には、端面保護の見地から、端面セパレータを設置してもよく、また、耐エッジフュージョンの見地から、防湿端面セパレータを設置してもよい。梱包方法としては、透湿性の小さいブラックシートに包んで包装することが好ましい。
【００４９】
［タッチパネル用電極の保護膜形成方法］
次に、タッチパネル用電極の保護膜を形成する方法について説明する。
図２は、本発明に係る感光性フィルムロールをタッチパネル用電極の保護膜形成に用いる感光性樹脂層の硬化膜パターンの形成方法の一例を説明するための模式断面図である。
本実施形態のタッチパネル用電極の保護膜の形成方法は、タッチパネル用電極１１０及び１２０を有する基材１００上に、感光性樹脂組成物からなる感光性樹脂層２０を設ける第１工程と、感光性樹脂層２０の所定部分を紫外線を含む活性光線の照射により硬化させる第２工程と、活性光線の照射後に所定部分以外の感光性樹脂層（感光性樹脂層の活性光線が照射されていない部分）を除去し、電極の一部又は全部を被覆する感光性樹脂組成物の硬化膜パターンからなる保護膜２２を形成する第３工程と、を備える。こうして、タッチ入力シートである保護膜付きタッチパネル（タッチセンサー）２００が得られる。
【００５０】
基材１００としては、一般にタッチパネル（タッチセンサー）用として用いられる、ガラス板、プラスチック板、セラミック板等の基板が挙げられる。この基板上には、保護膜となる樹脂硬化膜を形成する対象となるタッチパネル用電極が設けられる。電極としては、ＩＴＯ、Ｃｕ、Ａｌ、Ｍｏ等の電極、ＴＦＴ等が挙げられる。また、基板上には、基板と電極との間に絶縁層が設けられていてもよい。
【００５１】
図２に示されるタッチパネル用電極１１０及び１２０を有する基材１００は、例えば、以下の手順で得ることができる。ＰＥＴフィルムなどの基材１００上に、ＩＴＯ、Ｃｕの順にスパッタより金属膜を形成した後、金属膜上にエッチング用感光性フィルムを貼り付け、所望のレジストパターンを形成し、不要なＣｕを塩化鉄水溶液等のエッチング液で除去した後、レジストパターンをはく離除去する。
【００５２】
第１工程では、本実施形態の感光性フィルム１のカバーフィルム３０を除去した後、感光性フィルム（ベースフィルム１０と感光性樹脂層２０）を加熱しながら、基材１００のタッチパネル用電極１１０及び１２０が設けられている表面に感光性樹脂層２０を圧着することにより転写し、積層する（図２の（ａ）を参照）。
【００５３】
圧着手段としては、圧着ロールが挙げられる。圧着ロールは、加熱圧着できるように加熱手段を備えたものであってもよい。
加熱圧着する場合の加熱温度は、感光性樹脂層２０と基材１００との密着性、並びに、感光性樹脂層２０とタッチパネル用電極１１０及び１２０との密着性を充分確保しながら、感光性樹脂層２０の構成成分が熱硬化あるいは熱分解されにくいよう、１０〜１８０℃とすることが好ましく、２０〜１６０℃とすることがより好ましく、３０〜１５０℃とすることが更に好ましい。
また、加熱圧着時の圧着圧力は、感光性樹脂層２０と基材１００との密着性を充分確保しながら、基材１００の変形を抑制する観点から、線圧で５０〜１×１０５Ｎ／ｍとすることが好ましく、２．５×１０２〜５×１０４Ｎ／ｍとすることがより好ましく、５×１０２〜４×１０４Ｎ／ｍとすることが更に好ましい。
【００５４】
感光性フィルム１を上記のように加熱すれば、基材を予熱処理することは必要ではないが、感光性樹脂層２０と基材１００との密着性を更に向上させる点から、基材１００を予熱処理することが好ましい。このときの予熱温度は、３０〜１８０℃とすることが好ましい。
【００５５】
第２工程では、感光性樹脂層２０の所定部分に、フォトマスク１３０を介して、活性光線Ｌをパターン状に照射する（図２の（ｂ）を参照）。
活性光線を照射する際、感光性樹脂層２０上のベースフィルム１０が透明の場合には、そのまま活性光線を照射することができ、不透明の場合には除去してから活性光線を照射する。感光性樹脂層２０の保護という点からは、ベースフィルム１０として透明な重合体フィルムを用い、この重合体フィルムを残存させたまま、それを通して活性光線を照射することが好ましい。
【００５６】
活性光線Ｌの照射に用いられる活性光線の光源としては、公知の活性光源が使用でき、例えば、カーボンアーク灯、超高圧水銀灯、高圧水銀灯、キセノンランプ等が挙げられ、紫外線を有効に放射するものであれば特に制限されない。
【００５７】
このときの、活性光線Ｌの照射量は、通常、１×１０２〜１×１０４Ｊ／ｍ２であり、照射の際に、加熱を伴うこともできる。この活性光線照射量が、１×１０２Ｊ／ｍ２未満では、光硬化の効果が不充分となる傾向があり、１×１０４Ｊ／ｍ２を超えると、感光性樹脂層２０が変色する傾向がある。
【００５８】
第３工程では、活性光線の照射後の感光性樹脂層を現像液で現像して活性光線が照射されていない部分（すなわち、感光性樹脂層の所定部分以外）を除去し、電極の一部又は全部を被覆する感光性樹脂組成物の硬化膜パターンからなる保護膜２２を形成する（図２の（ｃ）を参照）。形成される保護膜２２は所定のパターンを有することができる。
【００５９】
なお、活性光線の照射後、感光性樹脂層２０にベースフィルム１０が積層されている場合にはそれを除去した後、現像液による活性光線が照射されていない部分を除去する現像が行われる。
【００６０】
現像方法としては、アルカリ水溶液、水系現像液、有機溶剤等の公知の現像液を用いて、スプレー、シャワー、揺動浸漬、ブラッシング、スクラッピング等の公知の方法により現像を行い、不要部を除去する方法等が挙げられ、中でも、環境、安全性の観点からアルカリ水溶液を用いることが好ましいものとして挙げられる。
【００６１】
アルカリ水溶液の塩基としては、水酸化アルカリ（リチウム、ナトリウム又はカリウムの水酸化物等）、炭酸アルカリ（リチウム、ナトリウム又はカリウムの炭酸塩若しくは重炭酸塩等）、アルカリ金属リン酸塩（リン酸カリウム、リン酸ナトリウム等）、アルカリ金属ピロリン酸塩（ピロリン酸ナトリウム、ピロリン酸カリウム等）、水酸化テトラメチルアンモニウム、トリエタノールアミンなどが挙げられ、中でも、水酸化テトラメチルアンモニウム等が好ましいものとして挙げられる。
現像温度及び時間は、感光性樹脂組成物の現像性に合わせて調整することができる。
また、アルカリ水溶液中には、界面活性剤、消泡剤、現像を促進させるための少量の有機溶剤等を混入させることができる。
また、現像後、光硬化後の感光性樹脂層２０に残存したアルカリ水溶液の塩基を、有機酸、無機酸又はこれらの酸水溶液を用いて、スプレー、揺動浸漬、ブラッシング、スクラッピング等の公知方法により酸処理（中和処理）することができる。
さらに、酸処理（中和処理）の後、水洗する工程を行うこともできる。
現像後、必要に応じて、活性光線の照射（例えば、５×１０３〜２×１０４Ｊ／ｍ２）により、硬化膜パターンを更に硬化させてもよい。なお、必要に応じて、現像後の活性光線の照射の代わりに、又は活性光線の照射と合わせて、加熱処理（８０〜２５０℃）を施してもよい。
【００６２】
上述のように、本発明に係る感光性フィルムは、樹脂硬化膜パターンを形成するための使用に好適である。また、本発明に係る感光性フィルムは、タッチパネル用電極の保護膜としての樹脂硬化膜パターンを形成するための使用（樹脂硬化膜パターン形成材料としての使用）に好適である。
【００６３】
次に、図３、図４及び図５を用いて、本発明の保護膜の使用箇所の一例を説明する。図３は、静電容量式のタッチパネルの一例を示す模式上面図である。図３に示されるタッチパネルは、透明基板１０１の片面にタッチ位置座標を検出するためのタッチ画面１０２があり、この領域の静電容量変化を検出するための透明電極１０３及び透明電極１０４が基板１０１上に設けられている。透明電極１０３及び透明電極１０４はそれぞれタッチ位置のＸ座標及びＹ座標を検出する。
【００６４】
透明基板１０１上には、透明電極１０３及び透明電極１０４からタッチ位置の検出信号を外部回路に伝えるための引き出し配線１０５が設けられている。また、引き出し配線１０５と透明電極１０３及び透明電極１０４とは、透明電極１０３及び透明電極１０４上に設けられた接続電極１０６により接続されている。また、引き出し配線１０５の透明電極１０３及び透明電極１０４との接続部と反対側の端部には、外部回路との接続端子１０７が設けられている。本発明の保護膜となる感光性樹脂層は、引き出し配線１０５、接続電極１０６及び接続端子１０７の保護膜１２２としての樹脂硬化膜パターンを形成するために好適に用いることができる。この際に、センシング領域にある電極を同時に保護することもできる。図３では、保護膜１２２により、引き出し配線１０５、接続電極１０６、センシング領域の一部電極及び接続端子１０７の一部を保護しているが、保護膜を設ける箇所は適宜変更してもよい。例えば、図４に示すように、タッチ画面１０２を全て保護するように保護膜１２３を設けてもよい。
【００６５】
図５を用いて、図３に示したタッチパネルにおいて、透明電極と引き出し配線の接続部の断面構造を説明する。図５は、図３に示されるＣ部分のＶ‐Ｖ線に沿った部分断面図であり、透明電極１０４と引き出し配線１０５の接続部を説明するための図である。図５の（ａ）に示すように、透明電極１０４と引き出し配線１０５とは、接続電極１０６を介して電気的に接続されている。図５の（ａ）に示すように、透明電極１０４の一部、並びに、引き出し配線１０５及び接続電極１０６の全部が、保護膜１２２としての樹脂硬化膜パターンで覆われている。同様に、透明電極１０３と引き出し配線１０５とは、接続電極１０６を介して電気的に接続されている。なお、図５の（ｂ）に示すように、透明電極１０４と引き出し配線１０５とが直接、電気的に接続されていてもよい。本発明の感光性フィルムロールは、上記構造部分の保護膜としての樹脂硬化膜パターンの形成のための使用に好適である。
【００６６】
本実施形態のおける、タッチパネルの製造方法について説明する。まず、基材１００上に設けられた透明基板１０１上に、透明電極（Ｘ位置座標）１０３を形成する。続いて、透明電極（Ｙ位置座標）１０４を形成する。透明電極１０３及び透明電極１０４の形成は、透明基材１００上に形成した透明電極層を、エッチングする方法などを用いることができる。
【００６７】
次に、透明基板１０１の表面に、外部回路と接続するための引き出し配線１０５と、この引き出し配線と透明電極１０３及び透明電極１０４を接続する接続電極１０６を形成する。引き出し配線１０５及び接続電極１０６は、透明電極１０３及び透明電極１０４の形成後に形成しても、各透明電極形成時に同時に形成してもよい。引き出し配線１０５及び接続電極１０６の形成は、金属スパッタリング後、エッチング法などを用いることができる。引き出し配線１０５は、例えば、フレーク状の銀を含有する導電ペースト材料を使って、スクリーン印刷法を用いて、接続電極１０６を形成するのと同時に形成することができる。次に、引き出し配線１０５と外部回路とを接続するための接続端子１０７を形成する。
【００６８】
上記工程により形成された透明電極１０３及び透明電極１０４、引き出し配線１０５、接続電極１０６、並びに、接続端子１０７を覆うように、本実施形態に係る感光性フィルム１からカバーフィルム３０を剥がして感光性樹脂層２０側を圧着し、上記電極上に感光性樹脂層２０を設ける。次に、転写した感光性樹脂層２０に対し、所望の形状にフォトマスクを介してパターン状に活性光線Ｌを照射する。活性光線Ｌを照射した後、現像を行い、感光性樹脂層２０の所定部分以外を除去することで、感光性樹脂層２０の所定部分の硬化物からなる保護膜１２２を形成する。このようにして、保護膜１２２を備えるタッチパネルを製造することができる。
【実施例】
【００６９】
以下、本発明の好適な実施例についてさらに具体的に説明するが、本発明はこれらの実施例に限定されるものではない。 
【００７０】
［実施例１〜２及び比較例１〜３］
（感光性フィルムロールの作製）
（ａ）成分のバインダーポリマーとしてモノマー配合比（メタクリル酸／メタクリル酸メチル／アクリル酸エチル＝１２／５８／３０（質量比））である共重合体のプロピレングリコールモノメチルエーテル／トルエン溶液、重量平均分子量６５，０００、酸価７８ｍｇＫＯＨ／ｇ）、（ｂ）成分の光重合性化合物としてジペンタエリスリトールヘキサアクリレート、（ｃ）成分の光重合開始剤として１，２−オクタンジオン，１−［（４−フェニルチオ）−，２−（Ｏ−ベンゾイルオキシム）］（ＢＡＳＦ社製、商品名ＩＲＧＡＣＵＲＥ  ＯＸＥ０１（「ＩＲＧＡＣＵＲＥ」は登録商標））を含む塗布液からベースフィルムとカバーフィルムにポリエチレンテレフタレートフィルムを用い、感光性フィルムを作製した。
幅５００ｍｍの感光性フィルムを、３．５インチの円筒状の支管に、巻き軸幅方向に対して平行に配置された表面材質がゴム製の加圧ロールにより、支管に対し線状に２００ｋｇ／ｍの圧力を掛け、１５ｋｇ／ｍの張力で２００ｍ巻き取り、感光性フィルムロールを得た。得られた感光性フィルムロールの巻き取り体は、外径が１６３ｍｍであり、気泡の混入及び皺もない良好なものであった。
【００７１】
（感光性フィルムロールの巻き取り体側面への活性光線露光）
得られた感光性フィルムロールの巻き取り体側面から、表１に示す光量で高圧水銀灯ランプの光（露光機ＨＭＷ−１２０１（株式会社オーク製）、波長：３６５ｎｍ）を照射し、実施例１〜２及び比較例１〜２の感光性フィルムロールを作製した（側面以外の部分はブラックシートで覆った）。また、比較例３として、感光性フィルム側面から高圧水銀ランプを照射しない感光性フィルムロールも作製した。 
【００７２】
(反応率の測定)
感光性フィルムロールの露光後サンプルを反応率測定試料とし、以下の方法で露光前後の状態の感光性樹脂層の反応率の測定を行った。結果を表１に示す。
フーリエ変換赤外分光光度計ＩＲＴｒａｃｅｒ−１００（株式会社島津製作所製、製品名、「ＩＲＴｒａｃｅｒ」は登録商標）を使用し、ＡＴＲ法により、未硬化物（露光工程前の感光性樹脂層）及び硬化物（５００ｍＪ／ｃｍ２露光工程後の感光性樹脂層）の反射ＩＲスペクトルを取得する。取得したスペクトルについて、以下の式で反応率を算出し、未露光の感光性フィルムロール表面の反応率と、露光した感光性フィルムロール側面の反応率を求め、表面と側面の反応率差を算出した。
反応率（％）＝１００×（１−ｂ／ａ）
式中、ａ及びｂは以下の通りである。
ａ：未硬化物の測定ピーク面積（８１０ｃｍ−１）／未硬化物のリファレンスピーク面積（１７２０ｃｍ−１）
ｂ：硬化物の測定ピーク面積（８１０ｃｍ−１）／硬化物のリファレンスピーク面積（１７２０ｃｍ−１）
８１０ｃｍ−１：炭素−炭素二重結合に起因する吸収
１７２０ｃｍ−１：炭素−酸素二重結合に起因する吸収
【００７３】
（剥離不具合、カバーフィルム剥離力の評価）
感光性フィルムロールの側面にＰＰセパレータの防湿セパレータを用い、３０℃、９０％ＲＨ環境下４８時間放置後にセパレータを剥離した際、セパレータが正常に剥がれるか確認した。各々についての評価結果を表１に示す。評価は、問題なく剥離できた場合を「○」、防湿セパレータのＰＰセパレータで泣き別れ等の問題が発生した場合を「×」とした。
カバーフィルム剥離力は、感光性フィルムロールを作製後、１か月間２５℃で保管し、保管後の感光性フィルムロールを一定量（５ｍ）巻き戻し、感光性樹脂層から側面のカバーフィルム（側面から５ｍｍ幅で剥離）を剥がす際の剥離力を測定した。
【００７４】
（感光性フィルムロール側面の現像残り評価）
実施例１〜２及び比較例１〜３の感光性フィルムロールについて、感光性フィルム側面に活性光線を照射し上記と同様に感光性フィルムロールを作製後、１か月間２５℃で保管した後に、感光性フィルムを基材にラミネートし、現像した。露光は実施しなかった。また、感光性フィルムの側面が基材の内側にラミネートされるようにした。現像後に、現像残り（残渣）が発生しているか確認した。現像残り（残渣）が発生している場合を「×」で、現像残り（残渣）がなしの場合を「○」で評価し、上記の各々についての評価結果を表１に示す。 
【００７５】
【表１】
2019191491.tif 000003
※１  ○：問題無し     ×：不具合発生(泣き別れ)
※２  ○：現像残り無   ×：現像残り発生
【００７６】
本発明の巻き取り体側面の感光性樹脂層を活性光線で露光量１ｍＪ／ｃｍ２以下で露光した感光性フィルムロールは、感光性フィルム側面の現像残りが無く、従来通りの使用ができる。また、防湿セパレータからの剥離性が良好で、カバーフィルムの剥離性も良好となった。これに対し、巻き取り体側面への露光量を１ｍＪ／ｃｍ２を超えて処理した比較例１、２では、カバーフィルムの剥離性はより改善されるが、側面で現像残りが発生してしまうので感光性フィルム全体を使用することはできなくなる。
【符号の説明】
【００７７】
１…感光性フィルム
１０…ベースフィルム
２０…感光性樹脂層
２２…保護膜
３０…カバーフィルム
１００…基材
１０１…透明基板
１０２…タッチ画面
１０３…透明電極（Ｘ位置座標）
１０４…透明電極（Ｙ位置座標）
１０５…引き出し配線
１０６…接続電極
１０７…接続端子
１１０，１２０…タッチパネル用電極
１２２、１２３…保護膜
１３０…フォトマスク
２００…タッチパネル
【図１】
2019191491.tif 000004
【図２】
2019191491.tif 000005
【図３】
2019191491.tif 000006
【図４】
2019191491.tif 000007
【図５】
2019191491.tif 000008
【図６】
2019191491.tif 000009